가변 적 물 성 및 다층 화 된 그레인 크기 를 갖 는 자립 형 Ni - 층 을 그레인 미세 화제 , 레벨 링 제 , 증 백제 , 응력 완화제 및 킬레이트 화제 ( 인 테 그란 테크놀로지 인 코포 레이티 드 , " 캐나다 온타리오주 토론토 ) 를 사용 하 여 변형 된 와트 니켈 욕조 ( 40 l 탱크 ) 에서 연마 된 Ti 캐 쏘 드 ( 10 ㎠) 상 에 전착 시켰 다 . 니켈 "" R ""- 라운즈 ( 인 코 리 미티 드 ( Inco Ltd . )", 캐나다 온타리오주 서드베리 ) 를 애노드 물질 로 사용 하 였 다 . NPA - 91 습윤 화제 는 아토 테크 유에스에이 ( Atotech USA ) ( 사우 쓰 캐롤라 이나 주 록 힐 ) 에 의해 제공 되 었 다 . 도금 전류 는 다 이 나트 로 닉스 ( Dynatronix ) ( 미국 위스콘신주 아머리 , 다이나 넷 ( Dynanet ) PDPR 40 - 100 - 400 ) 펄스 동력 공급원 에 의해 공급 되 었 다 . 표 2 는 사용 된 전해질 및 전해 도금 조건 을 나타낸다 . 금속 성 층 의 크레인 크기 변화 는 표 2 에 제시 된 바 와 같 은 전 해도 금 조건 들 을 조절 함 으로써 달성 되 었 다 . 생성 된 가변 적 물성 구조 가 도 1 에 도시 된다 . 도 1 은 일시 적 기재 로부터 제거 된 후 전착 된 Ni 의 단면 을 나타낸 것 으로 , 그레인 크기 변화 를 나타낸다 . 샘플 을 에폭시 중 에 매립 하 고 절단 하 고 연마 하 고 경도 테스트 한 후 그 이미지 를 기록 하 였 다 .